(57)【要約】【課題】金属膜がアンダカットされることもなく、また、金属膜と酸化物膜とが階段形状になることもなく、エッチング面が垂直形状となるようにする多層膜のエッチング方法の提供。【解決手段】基板上に設けられた少なくとも１種の金属膜と少なくとも１種の酸化物膜とからなる多層膜をエッチングする方法であって、エッチングガスとして、プラズマ中でラジカルを発生するガスとプラズマ中でイオンを発生するガスとを用いて行う。【選択図】図３
2010135563.tif 000002
【特許請求の範囲】
【請求項１】
基板上に設けられた少なくとも１種の金属膜と少なくとも１種の酸化物膜とからなる多層膜をエッチングする方法であって、エッチングガスとして、プラズマ中でラジカルを発生するガスとプラズマ中でイオンを発生するガスとを用いて行うことを特徴とする多層膜のエッチング方法。
【請求項２】
前記ラジカルを発生するガスが、ＳＦ６ガス、ＮＦ６ガス、Ｃｌ２ガス、ＳｉＣｌ４ガス、ＳｉＦ４ガス、ＨＢｒガス、ＨＣｌガス、ＨＦガス及びＨＩガスから選ばれたハロゲン化水素ガス、ＢＣｌ３ガス、ＣｌＦ３ガス、ＩＦｘガス、並びにＸｅＦ２ガスから選ばれたガスであることを特徴とする請求項１記載の多層膜のエッチング方法。
【請求項３】
前記イオンを発生するガスが、ＣＦ４ガス、ＣＨＦ３ガス、ＣＨ２Ｆ２ガス、ＣＨ３Ｆガス、ＣＦ３Ｉガス、Ｃ２Ｆ６ガス、Ｃ３Ｆ６ガス、Ｃ３Ｆ８ガス、Ｃ４Ｆ８ガス、Ｃ５Ｆ８ガス、Ｃ４Ｆ６ガス、及びＣ５Ｆ１０ガスから選ばれたＣＦ系ガスであることを特徴とする請求項１又は２記載の多層膜のエッチング方法。
【請求項４】
前記エッチングガスとして、総流量基準で、（ラジカルを発生するガス）／（イオンを発生するガス）＝１０〜５０％／９０〜５０％の割合のガスを用いることを特徴とする請求項１〜３のいずれか１項に記載の多層膜のエッチング方法。
【請求項５】
前記基板を載置する基板ステージである基板電極上で基板の周囲に設けられているフォーカスリングとして、Ａｌ２Ｏ３、ＡｌＮ又はＹ２Ｏ３から作製されたフォーカスリング、又は石英表面上にＡｌ２Ｏ３、ＡｌＮ又はＹ２Ｏ３からなる溶射膜、ＣＶＤ膜又はスパッタ膜を設けたフォーカスリングを用いて、エッチングを行うことを特徴とする請求項１〜４のいずれか１項に記載の多層膜のエッチング方法。
【発明の詳細な説明】
【技術分野】
【０００１】
本発明は、多層膜のエッチング方法に関し、特に半導体装置等の技術分野で用いる金属膜と酸化物膜とからなる多層膜のエッチング方法に関する。
【背景技術】
【０００２】
従来、金属膜と酸化物膜とからなる多層膜をエッチングする際には、各層の膜組成により最適なエッチング条件が異なることや、エッチング条件を同じにしてエッチングしたとしてもエッチングレートに差異があるために各層のエッチング形状に整合性がとれないこと等に鑑みて、通常、各層毎にエッチングガス及びエッチング条件を設定して行っているのが通常である。
【０００３】
従来の多層膜のエッチングについて、図１（ａ）、（ｂ）、（ｃ−１）及び（ｃ−２）に示すエッチングプロセスに基づいて説明する。基板Ｓ上にＳｉＯ２等からなる酸化物膜１０１及びＡｌ等からなる金属膜１０２をこの順番で多層に積層したものに対し、最上層の金属膜１０２の上にレジスト１０３を塗布し（図１（ａ））、次いでフォトリソグラフィ法によりパターン化（レジストパターン１０３ａ）する（図１（ｂ））。その後、金属膜１０２及び酸化物膜１０１を順次プラズマエッチングする。この場合、金属膜１０２に対しては通常ＳＦ系のエッチングガスを用いてラジカルエッチング（プラズマ中でフッ素のラジカルが発生）を行い、また、酸化物膜１０１に対しては通常ＣＦ系のエッチングガスを用いてイオンエッチング（プラズマ中でフッ化炭素のイオンが発生）を行う。金属膜１０２の場合、金属膜１０２のエッチングは横方向に進むために、図１（ｃ−１）に示すように、金属膜１０２がアンダカットされた形状（金属膜１０２ａ）になり、酸化物膜１０１は通常の形状（酸化物膜１０１ａ）にエッチングされ得る。また、金属膜１０２や酸化物膜１０１のエッチング条件を最適化しても、酸化物膜１０１の加工幅が下層にいくほどすぼまり、図１（ｃ−２）に示すように、金属膜１０２ｄ、１０２ｃ、１０２ｂと酸化物膜１０１ｃ、１０１ｂとが階段形状になるという問題が生じる。
【０００４】
上記した図１（ｃ−１）に示す金属膜１０２ａのようなアンダカットが生じるのは、次のような理由による。金属膜１０２のエッチング条件における金属膜１０２と酸化物膜１０１とのエッチングレートの関係は、金属膜１０２のエッチングレートをＬｍとし、酸化物膜１０１のエッチングレートをＬｏｘとすれば、Ｌｍ＞Ｌｏｘとなる。金属膜１０２を十分にエッチング（オーバーエッチング：Ｏ／Ｅ）してから次の酸化物膜１０１のエッチングに移る必要があるため、金属膜のＯ／Ｅの際に横方向にエッチングが進行する。その結果、金属膜１０２のみが金属膜１０２ａのようにアンダカット形状となる。その他にも、金属膜１０２でレジスト１０３が多量に消耗されてしまう（レジストパターン１０３ｂ）ため、深掘りが困難となるという問題もある。
【０００５】
また、金属膜と酸化物膜とが、図１（ｃ−２）に示すように階段形状になるのは、次のような理由による。金属膜１０２ｄ、１０２ｃ、１０２ｂのようにアンダカットを最小限に抑え、次の酸化物膜のエッチングを行おうとすると、コーナー部に残った金属膜が酸化物膜のエッチングマスクとして作用し、酸化物膜の加工幅がシュリンクしながらエッチングが進行する。その結果、金属膜１０２ｄ、１０２ｃ、１０２ｂと酸化物膜１０１ｃ、１０１ｂとのように階段形状になる。この場合も、金属膜でレジストが多量に消耗されてしまう（レジストパターン１０３ｃ）ため、深掘りが困難となるという問題もある。
【０００６】
多層膜の一括エッチング方法として、金属膜とＩＴＯ膜との多層膜を、ＢＣｌ３とＨＩとの混合ガスでエッチングする方法が知られている（例えば、特許文献１参照）。
【特許文献１】特開平６−１５１３８０号公報（特許請求の範囲）
【発明の開示】
【発明が解決しようとする課題】
【０００７】
本発明の課題は、上述の従来技術の問題点を解決することにあり、金属膜がアンダカットされることもなく、また、金属膜と酸化物膜とが階段形状になることもなく、エッチング面が垂直形状となるようにする多層膜のエッチング方法を提供することにある。
【課題を解決するための手段】
【０００８】
本発明の多層膜のエッチング方法は、基板上に設けられた少なくとも１種の金属膜と少なくとも１種の酸化物膜とからなる多層膜をエッチングする方法であって、エッチングガスとして、プラズマ中でラジカルを発生するガスとプラズマ中でイオンを発生するガスとを用いて行うことを特徴とする。
【０００９】
上記特定のエッチングガスを用いることにより、金属膜がアンダカットされることもなく、また、金属膜と酸化物膜とが階段形状になることもなく、複数の金属膜と酸化物膜とからなる多層膜のエッチングが可能となる。多層膜の層の数には特に制限はない。
【００１０】
上記ラジカルを発生するガスが、ＳＦ６ガス、ＮＦ６ガス、Ｃｌ２ガス、ＳｉＣｌ４ガス、ＳｉＦ４ガス、ＨＢｒガス、ＨＣｌガス、ＨＦガス及びＨＩガスから選ばれたハロゲン化水素ガス、ＢＣｌ３ガス、ＣｌＦ３ガス、ＩＦｘガス並びにＸｅＦ２ガスから選ばれたガスであることを特徴とする。
【００１１】
上記イオンを発生するガスが、ＣＦ４ガス、ＣＨＦ３ガス、ＣＨ２Ｆ２ガス、ＣＨ３Ｆガス、ＣＦ３Ｉガス、Ｃ２Ｆ６ガス、Ｃ３Ｆ６ガス、Ｃ３Ｆ８ガス、Ｃ４Ｆ８ガス、Ｃ５Ｆ８ガス、Ｃ４Ｆ６ガス、及びＣ５Ｆ１０ガスから選ばれたＣＦ系ガスであることを特徴とする。
【００１２】
上記エッチングガスとして、総流量基準で、（ラジカルを発生するガス）／（イオンを発生するガス）＝１０〜５０％／９０〜５０％の割合のガスを用いることを特徴とする。
【００１３】
このラジカル発生ガスの流量が５０％を超え、イオン発生ガスの流量が５０％未満であると、多層膜のエッチングレートが急低下する。また、ラジカル発生ガスの流量が１０％未満であり、イオン発生ガスの流量が９０％を超えると、多層膜とレジストとの選択比が急に低下する。
【００１４】
上記エッチング方法において、基板を載置する基板ステージである基板電極上で基板の周囲に設けられているフォーカスリングとして、Ａｌ２Ｏ３、ＡｌＮ又はＹ２Ｏ３から作製されたフォーカスリング、又は石英表面上にＡｌ２Ｏ３、ＡｌＮ又はＹ２Ｏ３からなる溶射膜、ＣＶ膜又はスパッタ膜を設けたフォーカスリングを用いて、エッチングを行うことを特徴とする。
【００１５】
上記特定のフォーカスリングを用いてエッチングを行うことにより、レジスト膜のエッチングに影響を与える酸素が発生せず、その結果、対レジスト選択性に影響を与えることもなく、複数の金属膜と酸化物膜とからなる多層膜のエッチング面が垂直形状となるエッチングが可能になる。
【発明の効果】
【００１６】
本発明によれば、複数の金属膜と酸化物膜とからなる多層膜のエッチングにおいて、金属膜がアンダカットされることもなく、また、金属膜と酸化物膜とが階段形状になることもなく、エッチング面が垂直形状になるという効果を奏することができる。
【発明を実施するための最良の形態】
【００１７】
本発明に係る多層膜のエッチング方法の実施の形態によれば、基板上に設けられた少なくとも１種の金属膜と少なくとも１種の酸化物膜とからなる多層膜を一括エッチングする際に、エッチングガスとして、プラズマ中でラジカルを発生するガスである、ＳＦ６ガス、ＮＦ６ガス、Ｃｌ２ガス、ＳｉＣｌ４ガス、ＳｉＦ４ガス、ＨＢｒガス、ＨＣｌガス、ＨＦガス及びＨＩガス等から選ばれたハロゲン化水素ガス、ＢＣｌ３ガス、ＣｌＦ３ガス、ＩＦｘガス、並びにＸｅＦ２ガスから選ばれたガスと、プラズマ中でイオンを発生するガスであるＣＦ４ガス、ＣＨＦ３ガス、ＣＨ２Ｆ２ガス、ＣＨ３Ｆガス、ＣＦ３Ｉガス、Ｃ２Ｆ６ガス、Ｃ３Ｆ６ガス、Ｃ３Ｆ８ガス、Ｃ４Ｆ８ガス、Ｃ５Ｆ８ガス、Ｃ４Ｆ６ガス、及びＣ５Ｆ１０ガス等から選ばれたＣＦ系ガスとを、総流量基準で、（前者のラジカルを発生するガス）／（後者のイオンを発生するガス）＝１０〜５０％／９０〜５０％の割合で用い、また、基板を載置する基板ステージである基板電極上で基板の周囲に設けられているフォーカスリング（電極押さえ部材）としてＡｌ２Ｏ３、ＡｌＮ又はＹ２Ｏ３から作製されたフォーカスリング、又は石英表面上にＡｌ２Ｏ３、ＡｌＮ又はＹ２Ｏ３からなる溶射膜、ＣＶＤ膜又はスパッタ膜を設けたフォーカスリングを用いて、総膜厚が５０μｍ以下、好ましくは５〜５０μｍの多層膜を一括エッチングすることにより、金属膜がアンダカットされることもなく、また、金属膜と酸化物膜とが階段形状になることもなく、エッチング面が垂直形状となる多層膜の一括エッチングを行うことができる。エッチングガスは、上記割合で混合したものを真空チャンバー内へ導入しても良いし、上記割合の各ガスを別々に真空チャンバー内へ導入しても良い。
【００１８】
上記多層膜の総膜厚は５０μｍ以下であればよく、薄い膜厚のものは容易に一括エッチングできるので、下限に制限はないが、好ましくは５〜５０μｍである。５０μｍを超えると、一括エッチングに時間がかかり過ぎ、エッチング面の形状が垂直形状になり難くなる。
【００１９】
エッチングガスとして用いることができる好ましいガスは、例えば、ＳＦ６／ＣＦ４ガス、ＢＣｌ３／ＣＦ４ガス、ＮＦ６/ＣＦ４ガス及びＳｉＦ４/ＣＦ４ガス等のようなガスの組み合わせを挙げることができる。
【００２０】
金属膜としては、多層膜を搭載する半導体分野等で用いる金属膜であれば制限なく適用することができる。好ましくは、例えば、Ａｌ、Ｔｉ、Ｖ、Ｃｒ、Ｍｎ、Ｆｅ、Ｃｏ、Ｎｉ、Ｃｕ、Ｍｏ、Ｔａ、Ｗ、Ｐｔ、Ａｕ、Ａｇ、Ｉｒ等の金属からなる膜である。多層膜を構成する各金属膜は同じ金属からなる膜であっても、異なる金属からなる膜であっても、適宜適用することができる。
【００２１】
酸化物膜としては、多層膜を搭載する半導体分野等で用いる酸化物膜であれば制限なく適用することができる。好ましくは、ＳｉＯ２、ＴｉＯ２、ＷｘＯｙ、ＶｘＯｙＣｒ等の酸化物からなる膜である。多層膜を構成する各酸化物膜は同じ酸化物からなる膜であっても、異なる酸化物からなる膜であっても、適宜適用することができる。
【００２２】
また、エッチング条件としては、各金属膜及び各酸化物膜をエッチングする公知の条件であれ適用可能であり、例えば、プラズマ発生用高周波電源の電力：２３００Ｗの条件下で、エッチングガスを導入し、３．０Ｐａの圧力下、基板のエッチングを行った。
【００２３】
本発明による多層膜の一括エッチングを行うためのドライエッチング装置としては、公知のドライエッチング装置(特開２００２−３４３７７５号公報等に記載された装置)であれば良く、例えば、放電プラズマ(ＮＬＤプラズマ)を用いるＮＤＬプラズマエッチング装置を挙げることができる。
【００２４】
ここで、図２を参照し、本発明で用いるエッチング装置について説明する。このエッチング装置２０１は、磁場ゼロを含む領域に発生させた放電プラズマ(ＮＬＤプラズマ)を用いるものであり、ドライポンプ又はロータリーポンプやターボ分子ポンプ等の真空排気手段２０２を設けた真空チャンバー２０３を有する。
【００２５】
真空チャンバー２０３は、石英等の誘電体製の円筒状側壁２０４を有する上部のプラズマ発生室２０５と下部の基板処理室２０６とから構成されている。円筒状側壁２０４の外側には、三つの磁場コイル２０７ａ、２０７ｂ及び２０７ｃが所定の間隔を置いて設けられ、磁場発生手段を構成する。三つの磁場コイル２０７ａ、２０７ｂ及び２０７ｃは、その外側を上下から囲むように高透磁率材料製のヨーク部材（図示せず）に取付けられている。この場合、上側及び下側の各磁場コイル２０７ａ及び２０７ｃには、同方向の電流を流し、中間の磁場コイル２０７ｂには逆向きの電流を流すようにしている。これにより、中間の磁場コイル２０７ｂのレベル付近で円筒状側壁２０４の内側に連続した磁場ゼロの位置ができ、環状磁気中性線２０８が形成される。
【００２６】
環状磁気中性線２０８の大きさは、上側及び下側の各磁場コイル２０７ａ及び２０７ｃに流す電流と中間の磁場コイル２０７ｂに流す電流との比を変えることで適宜設定でき、環状磁気中性線２０８の上下方向の位置は、上側及び下側の各磁場コイル２０７ａ及び２０７ｃに流す電流の比によって適宜設定できる。また、中間の磁場コイル２０７ｂに流す電流を増していくと、環状磁気中性線２０８の径は小さくなり、同時に磁場ゼロの位置での磁場の勾配も緩やかになってゆく。中間の磁場コイル２０７ｂと円筒状側壁２０４との間には、高周波電場発生用のアンテナコイル２０９が設けられ、このアンテナコイル２０９は第１高周波電源２１０に接続され、磁場発生手段を構成する。そして、三つの磁場コイル２０７ａ、２０７ｂ及び２０７ｃによって真空チャンバー２０３の上部に形成された環状磁気中性線２０８に沿って交番磁場を加え、この磁気中性線に放電プラズマ（ＮＬＤプラズマ）を発生させるように構成されている。
【００２７】
基板処理室２０６内には、環状磁気中性線２０８の作る面に対向して、基板Ｓが載置される基板ステージである断面円形の基板電極２１１が絶縁体部材（図示せず）を介して設けられている。この基板電極２１１は、コンデンサ２１２を介して第２高周波電源２１３に接続され、電位的に浮遊電極となって負のバイアス電位となるように構成されている。
【００２８】
また、プラズマ発生室２０５の上部に設けられた天板２１４は、絶縁体部材（図示せず）を介して円筒状側壁２０４の上部フランジに密封固着され、電位的に浮遊状態の対向電極として機能する。この天板の内面には、真空チャンバー２０３内にエッチングガスを導入するガス導入手段２１５が設けられ、このガス導入手段２１５は、ガス流量制御手段(図示せず)を介してガス源に接続されている。この天板２１４に、第１高周波電源２１０から可変コンデンサを介してアンテナコイル２０９へ至る給電路の途中から分岐してコンデンサを介して高周波電力が印加されるようにし、この対向電極に自己バイアスを発生するように構成されていても良い。
【００２９】
上記基板電極２１１上には、プロセスガスのフローやプラズマを基板Ｓ表面に向けるために、基板Ｓを囲むフォーカスリング（電極押さえ部材）２１６が設けられている。このフォーカスリング２１６は、通常石英から構成されているが、石英から発生する酸素のために、本発明のエッチングを行うと、マスクとしてのレジストパターンがダメージを受け、マスクの選択比が完全でなくなり、レジストの消耗が生じる。そのために、上記エッチング方法を実施する際には、Ａｌ２Ｏ３、ＡｌＮ又はＹ２Ｏ３から作製されたフォーカスリング、又は石英表面上にＡｌ２Ｏ３、ＡｌＮ又はＹ２Ｏ３からなる溶射膜、ＣＶＤ膜又はスパッタ膜を設けたフォーカスリングを用いて、エッチングプロセス中のレジストの消耗を防止している。
【００３０】
上記Ａｌ２Ｏ３、ＡｌＮ及びＹ２Ｏ３からなる溶射膜、ＣＶＤ膜及びスパッタ膜は、石英表面に十分に密着して形成されることが必要であり、例えばフォーカスリングの全表面に対して公知の溶射法、ＣＶＤ法又はスパッタリング法で形成することができる。この膜厚は、１００〜３００μｍ程度であれば、本発明のエッチング中に膜剥離が生じることもない。
【００３１】
上記溶射法による膜は、公知の方法、例えば特開２００３−１６６０４３号公報記載の方法等で形成でき、特に制限されるものではない。例えば、公知の減圧プラズマ溶射法等のプラズマ溶射法に従って、所定の温度で、密着性の良い緻密な溶射膜を所定の膜厚で形成することができる。
【００３２】
上記ＣＶＤ法による膜は、公知の方法、例えば、イットリア膜の場合、前駆体材料としてＹ(Ｃ１１Ｈ１９Ｏ２)３、キャリアガスとして窒素(１０ｓｃｃｍ)、希釈ガスとしてＯ２(５００〜１０００ｓｃｃｍ)を用い、基板温度４００〜５００℃、チャンバー圧力１３３〜１３３０Ｐａの条件で、基板全表面に密着性の良い緻密なイットリア膜を所定の膜厚で形成することができる。
【００３３】
上記スパッタ法による膜は、公知の方法、例えばイットリア膜の場合、基板ホルダー上に基板を載置した後、真空ポンプによって高真空状態まで排気し、ガス導入孔からアルゴンガスを６．７×１０−２Ｐａの圧力まで導入し、その後、ＲＦ電源を起動して高周波電圧を発生させ、イットリア膜形成用ターゲットに１．０ｋＷのＲＦスパッタ電力を投入し、磁気回路によって基板表面に平行磁場を形成しながらＲＦマグネトロンスパッタを行い、基板全表面に密着性の良い緻密なイットリア膜を所定の膜厚で形成することができる。マグネトロンスパッタ中は、基板加熱用ヒータを用い、基板の温度を２７０℃程度に保つことが好ましい。
【００３４】
上記のように構成されたエッチング装置２０１を用い、上記したエッチングガスを真空チャンバー内に導入して多層膜をエッチングすることによって、一括エッチングが可能となる。
【００３５】
次に、図２に示すエッチング装置を用いて行う、本発明に係る多層膜の一括エッチング方法の実施の形態について説明する。エッチングガスとして、上記したＳＦ系ガス、ＮＦ系ガス、ハロゲンガス、ハロゲン化水素ガス、及びハロゲン化ホウ素ガスから選択したガスと、ＣＦ系ガスとを所定の割合で用い、０．１〜５Ｐａの圧力下で、基板上に酸化物膜及び金属膜を各３層形成した多層膜に対してエッチングを行った結果について、図３（ａ）、（ｂ）、及び（ｃ）に示すエッチングプロセスを参照して説明する。この金属膜及び酸化物膜は、スパッタ法により公知の条件下で形成した。
【００３６】
基板Ｓ上にＳｉＯ２膜、ＴｉＯ２膜等の酸化物膜３０１及びＡｌ膜等の金属膜３０２をこの順番で多層（合計６層）に積層したものに対し、最上層の金属膜３０２の上にレジスト３０３を塗布し（図３（ａ））、次いでフォトリソグラフィ法によりパターン化（レジストパターン３０３ａ）する（図３（ｂ））。その後、上記エッチングガスを用いて多層膜を一括エッチングする。その結果、金属膜３０２がアンダカットされることなくエッチングされて金属膜３０２ａとなり、酸化物膜３０１もエッチングされて酸化物膜３０１ａとなり、金属膜３０２ａと酸化物膜３０１ａとは同じエッチング形状が得られる。金属膜３０２ａと酸化物膜３０１ａとが階段形状になることもなく（図３（ｃ））、垂直形状のエッチング面が得られる。このエッチングの場合には、レジストパターンの消耗は従来の場合と比べて極めて少なく（レジストパターン３０３ａ）、所望の深掘りが可能である。
【００３７】
次いで、上記多層膜の一括エッチング後にさらにウエットエッチングを行い、所定のホール、トレンチを形成する場合について、図３（ｄ−１）及び（ｄ−２）を参照して説明する。
【００３８】
上記したようにして多層膜を一括エッチングし、エッチング面が垂直形状のものを得た後に、さらにフッ酸溶液、フッ化アンモニウム溶液に数秒から数分間浸漬して、ウエットエッチングする。その結果、一括エッチングされた後の多層膜のエッチング面である内壁面を保護することなく、そのままウエットエッチングした場合には、全ての酸化物膜が横方向にエッチングされた形状（酸化物膜３０１ｂ）が得られ（図３（ｄ−１））、金属膜は一括エッチングした後の形状（金属膜３０２ａ）を維持する。また、一括エッチングされた後の多層膜の内壁面のうち最下層の酸化物膜３０１を除いた全ての膜の内壁面（エッチング面）に対して、スパッタ法によりフッ化物からなる保護膜を形成した後に、上記と同様な条件でウエットエッチングすると、図３（ｄ−２）に示すように、最下層の酸化物膜３０１のみにおいて選択的に横方向にエッチングされた形状（酸化物膜３０１ｃ）が得られ、その他の酸化物膜及び金属膜は一括エッチングした後の形状を維持した（酸化物膜３０１ａ、金属膜３０２ａ）。上記スパッタ法による保護膜の形成は、Ａｒを３０ｓｃｃｍ導入し、圧力２.０Ｐａ下、ターゲットとしてＰＴＦＥを用い、ターゲットに５００Ｗの電圧を印加して行った。
【００３９】
上記のようにして多層膜の一括エッチング後のエッチング工程で得られた所定の形状のホール／トレンチを有する多層膜は、このホール／トレンチの底部に電子を放出するフィールドエミッタを形成すれば、例えば、ＳｉＯ２膜等の層間絶縁膜と導電性金属の金属膜とからなる厚膜（５〜５０μｍ）の多層構造が必要な電子光学系におけるフィールドエミッタディスプレイのような技術分野で利用可能である。
【００４０】
以下、実施例により本発明について具体的に説明する。
【実施例１】
【００４１】
図２に示すエッチング装置を用いて、レジストパターンが表面に形成された多層膜の一括エッチングを行った。多層膜として、基板上に形成されたＮｂとＳｉＯ２からなる６層の膜を用い、エッチングガスとしてＣＦ４及びＳＦ６ガスを用い、プラズマエッチングを行った。この多層膜の各層の厚みは、８３０ｎｍ以上とし、総膜厚が５μｍとなるようにした。
【００４２】
このプラズマエッチングの条件として、プラズマ発生用高周波電源(１３．５６ＭＨｚ)の電力を２３００Ｗ(アンテナパワー)、基板バイアス高周波電源(１２．５６ＭＨｚ)の電力を３００Ｗ(バイアスパワー)の条件下で、エッチングガスを導入し、３．０Ｐａの圧力下、基板設定温度２０℃で所定の時間放電し、基板のエッチングを行った。
【００４３】
エッチングガスとしては、全流量を５５ｓｃｃｍとし、ＣＦ４／ＳＦ６ガス＝５３／２ｓｃｃｍ、５０／５ｓｃｃｍ、４５／１０ｓｃｃｍ及び２５／３０ｓｃｃｍの割合の４種類の混合ガスを用い、エッチングを行った。この流量比を％に換算すると、それぞれ、ＣＦ４／ＳＦ６ガス＝９６／４％、９１／９％、８２／１８％及び４５／５５％となる。
【００４４】
上記４種類の割合のエッチングガスを用いて、同じエッチング時間で多層膜を一括エッチングした。それぞれの結果について、理解しやすいようにＳＥＭ写真から基板断面の模式図を起こし、図４（ａ）〜（ｄ）に示す。図４（ａ）はＣＦ４／ＳＦ６ガス＝５３／２ｓｃｃｍの混合ガスを用いた場合、図４（ｂ）は５０／５ｓｃｃｍの混合ガスを用いた場合、図４（ｃ）は４５／１０ｓｃｃｍの混合ガスを用いた場合、図４（ｄ）は２５／３０ｓｃｃｍの混合ガスを用いた場合の結果を示す。
【００４５】
図４（ａ）の場合には、最上層の金属膜の一部がエッチングされているだけであり、図４（ｂ）の場合には、最上層の金属膜とその下層の酸化物膜の一部がエッチングされているだけであり、また、図４（ｄ）の場合には、エッチング面は垂直形状であって、最上層の金属膜及びその下層の酸化物膜をエッチングして、この酸化物膜の下の金属膜の一部までエッチングが進行しているが、レジストの消耗が甚だしく、エッチングを停止せざるを得なくなるという問題がある。これに対して、図４（ｃ）の場合には、エッチング面は垂直形状であって、最上層の金属膜からその下層の酸化物膜を介して、この酸化物膜の下の金属膜のほとんどをエッチングしており、また、レジストの消耗もほとんどなく、さらにエッチングを続けて最下層までエッチングすることが可能であることが分かる。
【００４６】
そのため、図４（ｃ）の場合について、さらにエッチングを続けたところ、最下層の金属膜までエッチングが進行し、垂直形状のエッチング面が得られた。従って、本発明のエッチング方法を用いれば、金属膜と酸化物膜とからなる多層膜をエッチングする際に、所定の膜のところでエッチストップすることができる。従って、目的に応じたエッチング形状（ホール／トレンチの深さ等）を得ることが可能である。
【００４７】
図４（ａ）〜（ｄ）に示す結果から、エッチングガスとして、ＣＦ系ガス／ＳＦ系ガス＝９０〜５０／１０〜５０％の割合で用いれば、所望の一括エッチングが可能であることが分かる。
【実施例２】
【００４８】
多層膜の金属膜及び酸化物膜の各膜厚を適宜換えて、多層膜の総膜厚を１０μｍ、５０μｍ、及び５５μｍとしたこと以外は実施例１の場合と同様にして、実施例１のエッチングプロセスを繰り返した。
【００４９】
その結果、１０μｍ、５０μｍの場合はエッチング面が垂直形状であり、５５μｍの場合は多層膜の横方向にもエッチングが進み、エッチング面を垂直形状にすることができなかった。
【実施例３】
【００５０】
本実施例では、エッチングガスとして、全流量を１２０ｓｃｃｍとし、ＣＦ４／ＳＦ６ガス＝１０３／１７ｓｃｃｍの割合の混合ガスを用いて、実施例１のエッチングプロセスを繰り返した。この流量比を％に換算すると、ＣＦ４／ＳＦ６ガス＝８６／１４％となる。
【００５１】
その結果、エッチング面を垂直形状とすることができた。
【実施例４】
【００５２】
エッチングガスとして、ＮＦ６ガス及びＣＦ４ガス、Ｃｌ２ガス及びＣＦ４ガス、ＨＢｒガス及びＣＦ４ガス、ＢＣｌ３ガス及びＣＦ４ガス、ＳｉＦ４ガス及びＣＦ４ガスを用いて、実施例１のエッチングプロセスを繰り返した。その結果、実施例１の場合と同様に多層膜の一括エッチングが可能であった。
【実施例５】
【００５３】
酸化物膜としてＴｉＯ２膜を用いて、実施例１のエッチングプロセスを繰り返した。その結果、実施例１の場合と同様に多層膜の一括エッチングが可能であった。
【実施例６】
【００５４】
本実施例では、フォーカスリングの材質について検討した。フォーカスリングとして、石英プレート、及び石英プレートの代わりにＡｌ２Ｏ３プレートを備えた図２に示すエッチング装置を用い、エッチングガスとして、ＣＦ４／ＳＦ６ガス＝４５／１０ｓｃｃｍの割合のガスを用いて、同じエッチング時間で、実施例１のエッチングプロセスを繰り返し、多層膜を一括エッチングした。
【００５５】
その結果について、理解しやすいようにＳＥＭ写真から基板断面の模式図を起こし、図５（ａ）及び（ｂ）に示す。図５（ａ）は石英プレートの場合、図５（ｂ）はＡｌ２Ｏ３プレートの場合の結果を示す。
【００５６】
図５（ａ）から明らかなように、石英プレートからなるフォーカスリングを用いた場合は、最上層の金属膜から第４層の酸化物膜のほとんど下部までエッチングは進行しており、エッチング面は垂直形状であるが、石英から発生する酸素のため、レジストが消耗してしまい、連続的な多層膜のエッチングが困難である。また、石英プレートはエッチング耐久性に乏しいので、頻繁に石英プレートを交換する必要がある。一方で、図５（ｂ）から明らかなように、Ａｌ２Ｏ３プレートからなるフォーカスリングを用いた場合は、最上層の金属膜から第４層の酸化物膜のほとんど下部までエッチングが進行しており、エッチング面が垂直形状であり、最上層の金属膜上のレジストパターンがほとんど消耗されていないことが分かる。そのため、さらにエッチングを続ければ、多層膜のさらに下層まで一括エッチングが可能であることが分かる。また、石英プレートに比べ、エッチング耐久性が高いので、プレートの交換回数を少なくすることができる。
【００５７】
また、ＡｌＮ、Ｙ２Ｏ３からなるプレート及びＡｌ２Ｏ３溶射膜、ＡｌＮ溶射膜、Ｙ２Ｏ３溶射膜で被覆した石英プレートからなるフォーカスリングを用いた場合は、Ａｌ２Ｏ３プレートからなるフォーカスリングを用いた場合と同様な結果が得られた。
【産業上の利用可能性】
【００５８】
本発明によれば、金属膜と酸化物膜とからなる多層膜の一括エッチングにおいて、金属膜がアンダカットされることもなく、金属膜と酸化物膜とが階段形状になることもなく、エッチング面が垂直形状になるので、本発明は、多層膜を適用することが必要な技術分野、例えば半導体装置分野において利用することが可能である。
【図面の簡単な説明】
【００５９】
【図１】従来の多層膜のエッチングプロセスを説明するための基板断面図。
【図２】本発明で用いるエッチング装置の一構成例を模式的に示す構成図。
【図３】本発明の方法により、多層膜に対して行ったエッチングプロセスを説明するための基板断面図。
【図４】実施例１に従って一括エッチングした結果を示す基板断面の模式図。
【図５】実施例６に従って一括エッチングした結果を示す基板断面の模式図。
【符号の説明】
【００６０】
１０１、１０１ａ、１０１ｂ、１０１ｃ  酸化物膜
１０２、１０２ａ、１０２ｂ、１０２ｃ、１０２ｄ  金属膜
１０３  レジスト
１０３ａ、１０３ｂ、１０３ｃ  レジストパターン
２０１  エッチング装置                ２０２  真空排気手段
２０３  真空チャンバー                ２０４  円筒状側壁
２０５  プラズマ発生室                ２０６  基板処理室
２０７ａ、２０７ｂ、２０７ｃ  磁場コイル
２０８  環状磁気中性線                ２０９  アンテナコイル
２１０  第１高周波電源                ２１１  基板電極
２１２  コンデンサ                    ２１３  第２高周波電源
２１４  天板                          ２１５  ガス導入手段
２１６  フォーカスリング              
３０１、３０１ａ、３０１ｂ、３０１ｃ  酸化物膜
３０２、３０２ａ  金属膜              ３０３  レジスト
３０３ａ  レジストパターン
Ｓ  基板
【図１】
2010135563.tif 000003
【図２】
2010135563.tif 000004
【図３】
2010135563.tif 000005
【図４】
2010135563.tif 000006
【図５】
2010135563.tif 000007